(57)【要約】【課題】  本発明の目的は、良好な高速耐久性、特に、良好な耐セパレーション破壊性を有する空気入りラジアルタイヤを提供することである。【解決手段】  ベルトカバー層の剛性が８０ｋＮ／５０ｍｍ以上、２００ｋＮ／５０ｍｍ以下であること、及び  ベルト層を構成するベルトコートゴムの２０℃における動的弾性率（Ｅ１）が１２ＭＰａ以下であること、を特徴とする、空気入りラジアルタイヤ。【選択図】      なし【特許請求の範囲】
【請求項１】
ベルトカバー層の剛性が８０ｋＮ／５０ｍｍ以上、２００ｋＮ／５０ｍｍ以下であること、及び
ベルト層を構成するベルトコートゴムの２０℃における動的弾性率（Ｅ１）が１２ＭＰａ以下であること、
を特徴とする、空気入りラジアルタイヤ。
【請求項２】
前記ベルトコートゴムの６０℃における動的正接損失（ｔａｎδ）が０．１４以下であることを特徴とする、請求項１に記載の空気入りラジアルタイヤ。
【請求項３】
前記ベルトコートゴムの２０℃における動的弾性率（Ｅ１）が４ＭＰａ以上であることを特徴とする、請求項１又は２に記載の空気入りラジアルタイヤ。
【請求項４】
前記ベルトカバー層を構成する繊維コードが、芳香族ポリアミドコード又は芳香族ポリアミドを含んでなる複合コードであることを特徴とする、請求項１〜３のいずれか１項に記載の空気入りラジアルタイヤ。
【請求項５】
前記ベルトカバー層を構成するコートゴムの材質が前記ベルトコートゴムの材質と実質的に同じであることを特徴とする、請求項１〜４のいずれか１項に記載の空気入りラジアルタイヤ。
【請求項６】
前記ベルトカバー層の最内層コードと前記ベルト層の最外層コードとの間隔が０．２ｍｍ以下であることを特徴とする、請求項１〜５のいずれか１項に記載の空気入りラジアルタイヤ。
【発明の詳細な説明】
【技術分野】
【０００１】
本発明は、空気入りラジアルタイヤに関する。より詳細には、本発明は、良好な高速耐久性を有する空気入りラジアルタイヤに関する。
【背景技術】
【０００２】
空気入りラジアルタイヤの高速耐久性を改良するための手段として、ベルト層の外側に配置されるベルトカバー層の弾性を高めることが従来から行われている。具体的には、ベルトカバー層において使用される繊維コードとして、特定のナイロン、ポリエステル（特に、ポリエチレンナフタレート）、ポリアミド、アラミド、又はこれらの複合繊維を使用することが提案されている。
【０００３】
しかしながら、より一層の高速耐久性の改良のためには、上記の如き従来技術において提案されているようなベルトカバー層の高弾性化のみでは限界があり、特に、ベルトカバー層とベルト層との間でのセパレーション破壊をより有効に抑制するための方策が当該技術分野において求められている。
【０００４】
この出願の発明に関連する先行技術文献情報としては次のものがある。
【０００５】
【特許文献１】特開平１−２３９１３４号公報
【特許文献２】特開平６−２４２０８号公報
【特許文献３】特開２００２−１０３９１３号公報
【発明の開示】
【発明が解決しようとする課題】
【０００６】
本発明の目的は、良好な高速耐久性、特に、良好な耐セパレーション破壊性を有する空気入りラジアルタイヤを提供することである。
【課題を解決するための手段】
【０００７】
上記目的は、
ベルトカバー層の剛性が８０ｋＮ／５０ｍｍ以上、２００ｋＮ／５０ｍｍ以下であること、及び
ベルト層を構成するベルトコートゴムの２０℃における動的弾性率（Ｅ１）が１２ＭＰａ以下であること、
を特徴とする、空気入りラジアルタイヤによって達成される。
【発明の効果】
【０００８】
本発明により、従来技術に勝る、良好な高速耐久性、特に、良好な耐セパレーション破壊性を有する空気入りラジアルタイヤを提供することができる。
【発明を実施するための最良の形態】
【０００９】
本発明は、高弾性ベルトカバー層と、従来のベルトカバー層との組み合わせにおいては高速耐久性の改良効果が認められていなかった低弾性ベルトコートゴムとを組み合わせることにより、高弾性ベルトカバー層単独では達成し得ない高いレベルでの高速耐久性を達成することが可能であることを見出したことに基づくものである。
【００１０】
より具体的には、本発明の出願人は、現今の高速耐久性の改良において重要なタイヤの破壊形態として、ベルトカバー層とベルト層との間でのセパレーション破壊に注目し、このセパレーション破壊を抑制するためには、ベルトカバー層とベルト層との間での発熱を抑制することが重要であると考えた。
【００１１】
ベルトコートゴムの発熱を抑制するための手法としては、以下の２つの手法が考えられる。
（１）ベルトコートゴムの歪みエネルギー密度を下げる。
（２）ベルトコートゴムの損失正接（ｔａｎδ）を下げる。
【００１２】
上記（１）の手法において、ベルトコートゴムの歪みエネルギー密度は、ゴムの弾性率（Ｅ）×ゴムの歪みの大きさ（ε）の二乗に比例する（∝Ｅ×ε2 ）ことが知られていることから、ベルトコートゴムの歪みエネルギー密度を下げるためには、ゴムの弾性率（Ｅ）及び／又はゴムの歪みの大きさ（ε）を小さくすることが有効であることが解るけれども、ベルトコートゴムが単独で存在する場合には、一定応力下でのベルトコートゴムの変形は、ベルトコートゴムの弾性率（Ｅ）が小さいほど大きくなってしまう。
【００１３】
しかしながら、ベルト層の外側にベルトカバー層が配置されているタイヤにおける走行時の遠心力の作用によるベルト層端部の変形（せり上がり）は、ベルトカバー層とベルト層端部との複合材としての一定応力下での変形であるので、ベルトカバー層の剛性が十分に高い場合には、その内側にあるベルト層端部の歪みの大きさ（ε）はベルトカバー層の剛性によって定まり、ベルトコートゴムの弾性率（Ｅ）（又は硬さ）によっては左右されない（例えば、ベルトカバー層においてアラミド繊維等の高剛性繊維が繊維コードとして使用されている場合には、ベルトコートゴムが硬かろうと軟らかかろうと、せり上がりの量は変わらない）ことが見出された。
【００１４】
従って、ベルト層の外側にベルトカバー層が配置されているタイヤにおいて、ベルトカバー層の剛性が十分に高い場合には、ベルトコートゴムの弾性率（Ｅ）を変化させても、その歪みの大きさ（ε）は変わらないので、ベルトコートゴムの弾性率（Ｅ）が低いほど上記歪みエネルギー密度が低く、ベルトコートゴムの発熱を抑制することができることが明らかとなった。
【００１５】
すなわち、本発明に係る空気入りラジアルタイヤは、
ベルトカバー層の剛性が８０ｋＮ／５０ｍｍ以上、２００ｋＮ／５０ｍｍ以下であること、及び
ベルト層を構成するベルトコートゴムの２０℃における動的弾性率（Ｅ１）が１２ＭＰａ以下であること、
を特徴とする、空気入りラジアルタイヤである。
【００１６】
上述の如く、本発明に係る空気入りラジアルタイヤにおけるベルトカバー層の剛性は、８０ｋＮ／５０ｍｍ以上、２００ｋＮ／５０ｍｍ以下、好ましくは１００ｋＮ／５０ｍｍ以上、１９０ｋＮ／５０ｍｍ以下である。ベルトカバー層の剛性が８０ｋＮ／５０ｍｍ未満である場合には、走行時の遠心力の作用によるベルト層端部の変形（せり上がり）を十分に抑制することが困難となり、ベルト層端部の歪みの大きさ（ε）が大きくなり、ベルトコートゴムの歪みエネルギー密度が増大し、結果として、ベルトコートゴムの発熱が大きくなり、ベルトカバー層とベルト層との間でのセパレーション破壊を抑制することが困難となるので好ましくない。逆に、ベルトカバー層の剛性が２００ｋＮ／５０ｍｍを超える場合には、剛性が高いが故に、走行に伴う周辺部材の変形に追従することが困難となり、その結果、タイヤとしての高速耐久性が却って悪化するので好ましくない。
【００１７】
また、本発明に係る空気入りラジアルタイヤにおけるベルト層を構成するベルトコートゴムの２０℃における動的弾性率（Ｅ１）は、１２ＭＰａ以下、好ましくは１０ＭＰａ以下である。上記動的弾性率（Ｅ１）が１２ＭＰａを超える場合には、走行時の遠心力の作用によるベルトコートゴム自体の変形（せり上がり）は小さくなるけれども、上述の関係式からも明らかであるように、ベルトコートゴムの歪みエネルギー密度が増大し、結果として、ベルトコートゴムの発熱が大きくなり、ベルトカバー層とベルト層との間でのセパレーション破壊を抑制することが困難となるので好ましくない。
【００１８】
一方、上記（２）の手法においては、ベルトコートゴムの歪みエネルギー密度は、ベルトコートゴムの損失正接（ｔａｎδ）を下げることによって低減することができる。従って、本発明の好ましい態様にかかる空気入りラジアルタイヤは、上記ベルトコートゴムの６０℃における動的正接損失（ｔａｎδ）が０．１４以下であることを特徴とする、上述の空気入りラジアルタイヤである。
【００１９】
上記動的正接損失（ｔａｎδ）が０．１４を超える場合には、上述の関係式からも明らかであるように、ベルトコートゴムの歪みエネルギー密度が増大し、結果として、ベルトコートゴムの発熱が大きくなり、ベルトカバー層とベルト層との間でのセパレーション破壊を抑制することが困難となるので好ましくない。
【００２０】
本発明の更なる好ましい態様において、上記ベルトコートゴムの２０℃における動的弾性率（Ｅ１）は、４ＭＰａ以上、好ましくは８ＭＰａ以上であるのが望ましい。これは、ベルトカバー層の剛性が十分に高い場合には、上述の如く、走行時の遠心力の作用によるベルトコートゴム自体の変形（せり上がり）が抑制されるものの、その範疇において、ベルトコートゴムの歪みエネルギー密度の増大を更に抑制するためには、上述の関係式によって規定されるベルトコートゴムの歪みエネルギー密度を結果として増大させない程度にベルトコートゴムの弾性率を高め、ベルトコートゴムの変形を更に抑制することが有効であるからである。
【００２１】
また、本発明の更なる好ましい態様において、上記ベルトカバー層を構成する繊維コードは、芳香族ポリアミドコード又は芳香族ポリアミドを含んでなる複合コードであるのが望ましい。これは、これらの繊維コードは剛性が高く、上述のベルトカバー層の剛性を達成するのに有用であるからである。
【００２２】
更に、本発明の更なる好ましい態様において、上記ベルトカバー層を構成するコートゴムの材質は、上記ベルトコートゴムの材質と実質的に同じであるのが望ましい。ここで使用される「実質的に同じ」なる用語は、本明細書においては、比較対象となる複数のゴム組成物において、それらを構成する各種ポリマー系の組成が同じであり、かつ、それらに含まれるカーボンブラック、硫黄、及びスチールコードに対する接着性を改良するための添加剤（例えば、有機コバルト塩等）の配合濃度が±１０重量％、好ましくは±５重量％の範囲に収まることを意味する。
【００２３】
上記の如く上記ベルトカバー層を構成するコートゴムの材質と上記ベルトコートゴムの材質とを「実質的に同じ」とすることにより、ベルトカバー層とベルト層との間での接着性を高め、耐セパレーション破壊性を改良し、かつ／又は、ベルトカバー層を構成するコートゴムとベルトコートゴムとの間での濃度勾配に起因する、スチールコードに対する接着性を改良するための添加剤（例えば、有機コバルト塩等）のマイグレーションを防止して、ベルトコートゴムとスチールコードとの間でのセパレーションを防止することが可能となる。
【００２４】
また更に、本発明の更なる好ましい態様において、上記ベルトカバー層の最内層コードと上記ベルト層の最外層コードとの間隔が０．２ｍｍ以下、好ましくは０．１５ｍｍ以下であるのが望ましい。これは、ゴム量を削減したために高速走行時にベルトカバー層及びベルト層に作用する遠心力が小さくなり、結果的に高速耐久性が改善されるものと考えられる。
【００２５】
本発明に係る空気入りラジアルタイヤの構成要素（例えば、トレッド、サイドトレッド等）を構成するゴム組成物において使用されるゴム成分としては、特に限定されないが、天然ゴム（ＮＲ）又はジエン系合成ゴムのいずれか、あるいはこれらの混合系を用いることができる。ジエン系合成ゴムとしては、例えば、各種ブタジエンゴム（ＢＲ）、各種スチレン−ブタジエン共重合体ゴム（ＳＢＲ）、ポリイソプレンゴム（ＩＲ）、ブチルゴム（ＩＩＲ）、アクリロニトリル−ブタジエンゴム、クロロプレンゴム、エチレン−プロピレン−ジエン共重合体ゴム、スチレン−イソプレン共重合体ゴム、スチレン−イソプレン−ブタジエン共重合体ゴム、イソプレン−ブタジエン共重合体ゴム等が挙げられる。
【００２６】
本発明に係る空気入りラジアルタイヤの構成要素を構成するゴム組成物には、更に、充填材（例えば、カーボンブラック、シリカ等）、プロセスオイル、可塑剤、軟化剤、加硫助剤、加硫促進剤、加硫遅延剤、加硫活性化剤等、及び／又はゴム配合技術分野において一般的に使用される他の各種添加剤を配合することができる。これらの添加剤の配合量も、本発明の目的に反しない限り、従来の一般的な配合量とすることができる。
【００２７】
本発明に係る空気入りラジアルタイヤの構成要素を構成するゴム組成物は、公知のゴム用混練機械（例えば、ロール、バンバリーミキサー、ニーダー等）を使用して、上記各成分を混合することによって製造することができる。また、本発明に係る空気入りラジアルタイヤは、当該技術分野において一般的に実施されているいずれの製造工程によっても製造することができる。
【００２８】
以下に記載する従来例、比較例、及び実施例によって本発明を更に詳しく説明するけれども、本発明の技術的範囲は、これらの例に限定されるものではない。
【実施例】
【００２９】
Ａ．請求項１に係る態様の検証
Ａ−１．各種試験用タイヤの製造
当該技術分野において一般的に使用されている製造工程に従って、以下の表VIII及びIXに列挙されている各種ゴム組成物及び各種コードを使用して、以下の表Ｉ及びIIに記載されているように各種ベルトカバー層及びベルト層を調製し、共通のタイヤサイズ２０５／６５Ｒ１５を有する各種試験用タイヤを製造した。
【００３０】
【表１】
2006001445.tif 000002
【００３１】
【表２】
2006001445.tif 000003
【００３２】
Ａ−２．各種試験用タイヤに関する各種物性測定
上述の如く製造された各種ベルトカバー層及びベルト層並びに各種試験用タイヤにつき、以下の手順に従って、各種物性測定を行った。
【００３３】
１）カバー剛性：
上述の如く製造された各種ベルトカバー層を有するタイヤにおいて、ベルトカバー層のラジアル方向外側に配置されたキャップトレッド層及びベーストレッド層を剥いて、周方向長さ４０ｃｍのカバー層を露出させる。このように露出されたベルトカバー層より４０ｃｍ長のカバーコードを１０本採取し、採取から１時間以内にストローグラフを用いて引張試験を実施し、下記の式よりカバー剛性ｋを算出した。カバーコードはいずれもタイヤ赤道面からの距離が１５ｍｍ以内の位置から採取した。
ｋ＝３．４２／（ｅ２−ｅ１）×ｎ×ｐ      ［ｋＮ／５０ｍｍ］
上式中、
ｅ１：９．８Ｎ負荷時のカバーコードの伸びの平均値［％］
ｅ２：４４Ｎ負荷時のカバーコードの伸びの平均値［％］
ｎ：カバーコードの打ち込み密度［本／５０ｍｍ］
ｐ：カバー層のプライ数（ベルト全幅を被覆するものを１枚とする）。但し、例えばベルト全幅を１層覆った上から更に両ベルト端部をベルト全幅の２０％ずつ被覆した場合、１＋０．２×２＝１．４枚と数える。
尚、引張試験の条件は、引張速度３００ｍｍ／分、チャック間距離２５０ｍｍである。
【００３４】
２）動的弾性率（Ｅ１）：
上述の如く製造された各種ベルト層のベルトコートゴムについて、周波数２０Ｈｚ、静歪み１０％、動歪み±２％、温度２０℃の条件下で粘弾性スペクトロメーターを使用して、動的弾性率（Ｅ１）［ＭＰａ］を測定した。
【００３５】
３）損失正接（ｔａｎδ）：
上述の如く製造された各種ベルト層のベルトコートゴムについて、周波数２０Ｈｚ、静歪み１０％、動歪み±２％、温度６０℃の条件下で粘弾性スペクトロメーターを使用して、損失正接（ｔａｎδ）を測定した。
【００３６】
４）ベルトカバー層の最内層コード〜ベルト層の最外層コードの間隔（コード間隔）：
上述の如く製造された各種試験用タイヤを周方向に対して垂直な断面にて切断し、その断面を研磨後、顕微鏡（ビデオマイクロスコープ）によって観察して、ベルトカバー層の最内層コードとベルト層の最外層コードとの間隔［ｍｍ］を測定した。
【００３７】
５）高速耐久性指数：
上述の如く製造された各種試験用タイヤについて、ドラム平面が平滑な鋼製で且つ直径が１７０７ｍｍであるドラム試験機を用い、周囲温度３８±３℃に制御し、リムサイズ１５×６ＪＪのリムに試験内圧２８０ｋＰａで組み込んだ試験タイヤを時速８１ｋｍ／ｈｒにて２時間走行後、速度を１２０ｋｍ／ｈｒまで上げて引き続き走行を続ける。その後は３０分毎に速度を１０ｋｍ／ｈｒずつ上げて、タイヤが故障するまで走行を続ける。従来例１のタイヤの破壊速度を１００として、各従来例及び実施例のタイヤの破壊速度を指数にて表示した。
【００３８】
Ａ−３．各種試験用タイヤに関する高速耐久性の評価
上述の如く製造された各種試験用タイヤについての各種物性測定１）〜５）の結果もまた、上記表Ｉ及びIIに記載されている。これらの測定結果に基づき、各種試験用タイヤの高速耐久性の評価を行った。
【００３９】
従来例１の試験用タイヤは、９４０ｄｔｅｘの線密度を有するナイロン６６ヤーンを２本撚りにした９４０ｄｔｅｘ／２のコードをベルトカバー層に用いた試験用タイヤであり、カバー剛性が本発明の既定範囲を大幅に下回っており、かつベルトコートゴムの動的弾性率（Ｅ１）が本発明の既定範囲を上回っている、比較用の試験用タイヤである。その結果、当該試験用タイヤは、ジョイントレスフルカバータイプのベルトカバー層が使用されている一般的なタイヤと同等レベルの高速耐久性を呈した。
【００４０】
従来例２の試験用タイヤは、ベルトコートゴムを、動的弾性率（Ｅ１）が本発明の既定範囲を満足するものに置き換えたことを除き、従来例１の試験用タイヤと同じ構成を有する、比較用の試験用タイヤである。ベルトコートゴムの動的弾性率（Ｅ１）は本発明の既定範囲を満足しているものの、カバー剛性が本発明の既定範囲を大幅に下回っており、その結果、当該試験用タイヤにおいても、高速耐久性の改良効果は認められず、従来例１の試験用タイヤと同等レベルの高速耐久性を呈した。
【００４１】
従来例３の試験用タイヤは、ベルトカバー層のコード打ち込み密度を７０本／５０ｍｍから５０本／５０ｍｍに減らし、その代わり、ベルトカバー層の数を２層にすることによって、カバー剛性を本発明の既定範囲に近付けたことを除き、従来例１の試験用タイヤと同じ構成を有する、比較用の試験用タイヤである。カバー剛性を高めたとはいえ本発明の既定範囲には到達しておらず、かつ、コートゴムの動的弾性率（Ｅ１）も本発明の既定範囲を上回っているため、高速耐久性における十分な改良効果は認められなかった。
【００４２】
従来例４の試験用タイヤは、ベルトコートゴムを、動的弾性率（Ｅ１）が本発明の既定範囲を満足するものに置き換えたことを除き、従来例３の試験用タイヤと同じ構成を有する、比較用の試験用タイヤである。ベルトコートゴムの動的弾性率（Ｅ１）は本発明の既定範囲を満足しているものの、カバー剛性が本発明の既定範囲には到達しておらず、その結果、当該試験用タイヤにおいても、高速耐久性の改良効果は認められず、従来例３の試験用タイヤと同等レベルの高速耐久性を呈するに留まった。
【００４３】
従来例５の試験用タイヤは、ベルトカバー層の数を２層にすることによって、カバー剛性を本発明の既定範囲に収めたことを除き、従来例１の試験用タイヤと同じ構成を有する、比較用の試験用タイヤである。カバー剛性は本発明の既定範囲を満足するものの、コートゴムの動的弾性率（Ｅ１）が本発明の既定範囲を上回っているため、高速耐久性における改良効果は不十分なレベルであった。
【００４４】
実施例１の試験用タイヤは、ベルトコートゴムを、動的弾性率（Ｅ１）が本発明の既定範囲を満足するものに置き換えたことを除き、従来例５の試験用タイヤと同じ構成を有する、本発明に係る試験用タイヤである。カバー剛性及びベルトコートゴムの動的弾性率（Ｅ１）がいずれも本発明の既定範囲を満足しており、その結果、当該試験用タイヤにおいては、満足のいくレベルにまで高速耐久性を改良することができた。
【００４５】
従来例６の試験用タイヤは、ベルトカバー層において、９４０ｄｔｅｘの線密度を有するナイロンの代わりに１１００ｄｔｅｘの線密度を有するアラミドを繊維コードとして使用し、かつ、コード打ち込み密度を７０本／５０ｍｍから５０本／５０ｍｍに減らしたことを除き、従来例１の試験用タイヤと同じ構成を有する、比較用の試験用タイヤである。ベルトカバー層の構成を上記の如く変更した結果、カバー剛性が大幅に高まり、本発明の既定範囲に到達したものの、コートゴムの動的弾性率（Ｅ１）が本発明の既定範囲を上回っているため、ベルトカバー層においてアラミドを繊維コードとして使用するタイヤとしては不十分な高速耐久性に留まった。
【００４６】
実施例２の試験用タイヤは、ベルトコートゴムを、動的弾性率（Ｅ１）が本発明の既定範囲を満足するものに置き換えたことを除き、従来例６の試験用タイヤと同じ構成を有する、本発明に係る試験用タイヤである。カバー剛性及びベルトコートゴムの動的弾性率（Ｅ１）がいずれも本発明の既定範囲を満足しており、その結果、当該試験用タイヤにおいては、ベルトカバー層においてアラミドを繊維コードとして使用するタイヤとして満足のいく高速耐久性を達成することができた。
【００４７】
従来例７の試験用タイヤは、ベルトカバー層において、１１００ｄｔｅｘの線密度を有するアラミドの代わりに更に強力な１６７０ｄｔｅｘの線密度を有する高強度アラミドを繊維コードとして使用したことを除き、従来例６の試験用タイヤと同じ構成を有する、比較用の試験用タイヤである。上記の如く繊維コードを変更した結果、カバー剛性が本発明の既定範囲内で更に高まったものの、コートゴムの動的弾性率（Ｅ１）が本発明の既定範囲を上回っているため、かかる高強度アラミドをベルトカバー層における繊維コードとして使用するタイヤとしては不十分な高速耐久性に留まった。
【００４８】
実施例３の試験用タイヤは、ベルトコートゴムを、動的弾性率（Ｅ１）が本発明の既定範囲を満足するものに置き換えたことを除き、従来例７の試験用タイヤと同じ構成を有する、本発明に係る試験用タイヤである。カバー剛性及びベルトコートゴムの動的弾性率（Ｅ１）がいずれも本発明の既定範囲を満足しており、その結果、当該試験用タイヤにおいては、上述の如き高強度アラミドをベルトカバー層において使用するタイヤとして十分に満足のいく高速耐久性を達成することができた。
【００４９】
比較例１の試験用タイヤは、ベルトカバー層のコード打ち込み密度を５０本／５０ｍｍから３５本／５０ｍｍに減らし、その代わり、ベルトカバー層の数を２層にすることによって、カバー剛性を更に高めたことを除き、従来例７の試験用タイヤと同じ構成を有する、比較用の試験用タイヤである。カバー剛性が本発明の既定範囲を大幅に上回った結果、当該試験用タイヤにおいては、却って、高速耐久性が著しく低下してしまった。
【００５０】
従来例１、３、５、及び６の関係から示されるように、カバー剛性以外が同一のものについては従来知見通りカバー剛性が高いものほど高速耐久性が高いことが確認された。しかしながら、従来例１と従来例２との関係及び従来例３と従来例４との関係から示されるように、カバー剛性が８０ｋＮ／５０ｍｍ以下の領域ではベルトコートゴムの動的弾性率Ｅ１を下げても高速耐久性は改善されない。これに対して、従来例５と実施例１との関係及び従来例６と実施例２との関係において見られるように、カバー剛性が８０ｋＮ／５０ｍｍ以上の領域では、ベルトコートゴムの動的弾性率Ｅ１を下げて１２ＭＰａ以下とすることにより高速耐久性が改善されることが明らかとなった。
【００５１】
Ｂ．請求項２に係る態様の検証
Ｂ−１．各種試験用タイヤの製造
当該技術分野において一般的に使用されている製造工程に従って、以下の表VIII及びIXに列挙されている各種ゴム組成物及び各種コードを使用して、以下の表III に記載されているように各種ベルトカバー層及びベルト層を調製し、共通のタイヤサイズ２０５／６５Ｒ１５を有する各種試験用タイヤを製造した。
【００５２】
【表３】
2006001445.tif 000004
【００５３】
Ｂ−２．各種試験用タイヤに関する各種物性測定
上述の如く製造された各種ベルトカバー層及びベルト層並びに各種試験用タイヤにつき、上述の手順に従って、１）〜５）の各種物性測定を行った。
【００５４】
Ｂ−３．各種試験用タイヤに関する高速耐久性の評価
上述の如く製造された各種試験用タイヤについての各種物性測定１）〜５）の結果もまた、上記表III に記載されている。これらの測定結果に基づき、各種試験用タイヤの高速耐久性の評価を行った。尚、比較のために、上述の表IIに記載されている実施例２に関するデータも上記表III に併記した。
【００５５】
実施例４の試験用タイヤは、ベルトコートゴムを、動的正接損失（ｔａｎδ）が本発明の好ましい態様の既定範囲を満足するものに置き換えたことを除き、実施例２の試験用タイヤと同じ構成を有する、本発明に係る試験用タイヤである。当該試験用タイヤにおいては、カバー剛性及びベルトコートゴムの動的弾性率（Ｅ１）がいずれも本発明の既定範囲を満足していることに加え、ベルトコートゴムの動的正接損失（ｔａｎδ）が本発明の好ましい態様の既定範囲を満足しており、その結果、実施例２の試験用タイヤと比較して、高速耐久性を更に改良することができた。
【００５６】
以上の結果から、本発明の好ましい態様に従って、ベルトコートゴムの動的正接損失（ｔａｎδ）を特定の範囲内に規定することにより、本発明に係る空気入りラジアルタイヤの高速耐久性を更に改良することが可能であることが明らかとなった。
【００５７】
Ｃ．請求項３に係る態様の検証
Ｃ−１．各種試験用タイヤの製造
当該技術分野において一般的に使用されている製造工程に従って、以下の表VIII及びIXに列挙されている各種ゴム組成物及び各種コードを使用して、以下の表IVに記載されているように各種ベルトカバー層及びベルト層を調製し、共通のタイヤサイズ２０５／６５Ｒ１５を有する各種試験用タイヤを製造した。
【００５８】
【表４】
2006001445.tif 000005
【００５９】
Ｃ−２．各種試験用タイヤに関する各種物性測定
上述の如く製造された各種ベルトカバー層及びベルト層並びに各種試験用タイヤにつき、上述の手順に従って、１）〜５）の各種物性測定を行った。
【００６０】
Ｃ−３．各種試験用タイヤに関する高速耐久性の評価
上述の如く製造された各種試験用タイヤについての各種物性測定１）〜５）の結果もまた、上記表IVに記載されている。これらの測定結果に基づき、各種試験用タイヤの高速耐久性の評価を行った。尚、比較のために、上述の表Ｉに記載されている従来例５及び実施例１に関するデータも上記表IVに併記した。
【００６１】
実施例５及び６の各試験用タイヤは、ベルトコートゴムの２０℃における動的弾性率（Ｅ１）を本発明の既定範囲内で更に下げて、それぞれ、４ＭＰａ及び２ＭＰａとしたことを除き、実施例１の試験用タイヤと同じ構成を有する、本発明に係る試験用タイヤである。ベルトコートゴムの動的弾性率（Ｅ１）が本発明の既定範囲を上回っている（具体的には、１６ＭＰａ）従来例５の試験用タイヤと比較して、実施例１、実施例５と、ベルトコートゴムの動的弾性率（Ｅ１）が本発明の既定範囲内で低下するに従って、高速耐久性が増大し、タイヤとしての高速耐久性が高まっているが、ベルトコートゴムの動的弾性率（Ｅ１）がもっとも低い実施例６においては、十分に満足のいくレベルに留まってはいるものの、高速耐久性が若干低下した。
【００６２】
上記現象は、ベルトコートゴムの動的弾性率（Ｅ１）が４ＭＰａを下回ると、ベルトカバー層の内側でのベルト部の硬さが不十分となり、変形が大きくなるために、タイヤとしての高速耐久性が低下し始めることを示唆しているものと考えられる。従って、前述の如く、本発明の好ましい態様においては、ベルトコートゴムの２０℃における動的弾性率（Ｅ１）が４ＭＰａ以上であることが望ましいことが明らかとなった。
【００６３】
Ｄ．請求項４に係る態様の検証
Ｄ−１．各種試験用タイヤの製造
当該技術分野において一般的に使用されている製造工程に従って、以下の表VIII及びIXに列挙されている各種ゴム組成物及び各種コードを使用して、以下の表Ｖに記載されているように各種ベルトカバー層及びベルト層を調製し、共通のタイヤサイズ２０５／６５Ｒ１５を有する各種試験用タイヤを製造した。
【００６４】
【表５】
2006001445.tif 000006
【００６５】
Ｄ−２．各種試験用タイヤに関する各種物性測定
上述の如く製造された各種ベルトカバー層及びベルト層並びに各種試験用タイヤにつき、上述の手順に従って、１）〜５）の各種物性測定を行った。
【００６６】
Ｄ−３．各種試験用タイヤに関する高速耐久性の評価
上述の如く製造された各種試験用タイヤについての各種物性測定１）〜５）の結果もまた、上記表Ｖに記載されている。これらの測定結果に基づき、各種試験用タイヤの高速耐久性の評価を行った。尚、比較のために、上述の表IIに記載されている従来例６及び実施例２に関するデータも上記表Ｖに併記した。
【００６７】
従来例６及び実施例２の各試験用タイヤは、上述の表IIに記載されているように、１１００ｄｔｅｘの線密度を有するアラミドを２本撚りにしたものを繊維コードとして使用するベルトカバー層を有する試験用タイヤであり、それぞれ、１６ＭＰａ及び１２Ｍｐａの動的弾性率（Ｅ１）を有するベルトコートゴムを使用している。その結果として、本発明の既定範囲を満足する動的弾性率（Ｅ１）を有するベルトコートゴムを使用している実施例２において優れた高速耐久性が実現されている。
【００６８】
また、より低い線密度を有するナイロンをベルトカバー層の繊維コードとして使用している他の従来例及び実施例と比較して、上記従来例６及び実施例２の各試験用タイヤは、より高い高速耐久性が達成されていることが解る。
【００６９】
一方、従来例８の試験用タイヤは、ベルトカバー層において、１１００ｄｔｅｘの線密度を有するアラミドを２本撚りにして使用する代わりに、１６７０ｄｔｅｘの線密度を有する超高強度アラミドと１４００ｄｔｅｘの線密度を有するナイロン６６とを各々１本ずつ撚り併せたものを繊維コードとして使用したことを除き、従来例６の試験用タイヤと同じ構成を有する、比較用の試験用タイヤである。上記の如く繊維コードを変更した結果、従来例６と同等のカバー剛性を達成することができたが、やはり従来例６と同様に、コートゴムの動的弾性率（Ｅ１）が本発明の既定範囲を上回っているため、結果としては、かかる高強度の繊維コードを使用するタイヤとしては不十分な高速耐久性に留まった。
【００７０】
実施例７の試験用タイヤは、ベルトコートゴムの２０℃における動的弾性率（Ｅ１）を下げて本発明の既定範囲を満足するものとしたことを除き、従来例８の試験用タイヤと同じ構成を有する、本発明に係る試験用タイヤである。ベルトコートゴムの動的弾性率（Ｅ１）を本発明の既定範囲内に収めた結果、従来例８の試験用タイヤと比較して、高速耐久性が増大し、かかる高強度の繊維コードを使用するタイヤとして満足のいく高い高速耐久性を達成した。
【００７１】
実施例８の試験用タイヤは、ベルトコートゴムを、動的正接損失（ｔａｎδ）が本発明の好ましい態様の既定範囲を満足するものに置き換えたことを除き、実施例７の試験用タイヤと同じ構成を有する、本発明に係る試験用タイヤである。当該試験用タイヤにおいては、カバー剛性及びベルトコートゴムの動的弾性率（Ｅ１）がいずれも本発明の既定範囲を満足していることに加え、ベルトコートゴムの動的正接損失（ｔａｎδ）が本発明の好ましい態様の既定範囲を満足しており、その結果、実施例７の試験用タイヤと比較しても、更に高い高速耐久性を達成することができた。
【００７２】
以上の結果から、本発明の好ましい態様に従って、ベルトカバー層において、芳香族ポリアミドコード又は芳香族ポリアミドを含んでなる複合コードを繊維コードとして使用することにより、本発明に係る空気入りラジアルタイヤの高速耐久性をより高レベルなものとすることが可能であることが明らかとなった。
【００７３】
Ｅ．請求項５に係る態様の検証
Ｅ−１．各種試験用タイヤの製造
当該技術分野において一般的に使用されている製造工程に従って、以下の表VIII及びIXに列挙されている各種ゴム組成物及び各種コードを使用して、以下の表VIに記載されているように各種ベルトカバー層及びベルト層を調製し、共通のタイヤサイズ２０５／６５Ｒ１５を有する各種試験用タイヤを製造した。
【００７４】
【表６】
2006001445.tif 000007
【００７５】
Ｅ−２．各種試験用タイヤに関する各種物性測定
上述の如く製造された各種ベルトカバー層及びベルト層並びに各種試験用タイヤにつき、上述の手順に従って、１）〜５）の各種物性測定を行った。
【００７６】
Ｅ−３．各種試験用タイヤに関する高速耐久性の評価
上述の如く製造された各種試験用タイヤについての各種物性測定１）〜５）の結果もまた、上記表VIに記載されている。これらの測定結果に基づき、各種試験用タイヤの高速耐久性の評価を行った。尚、比較のために、上述の表Ｉ〜III に記載されている従来例１並びに実施例２及び４に関するデータも上記表VIに併記した。
【００７７】
実施例２の各試験用タイヤは、上述の表IIに記載されているように、１１００ｄｔｅｘの線密度を有するアラミドを２本撚りにしたものを繊維コードとして使用するベルトカバー層を有する試験用タイヤであり、本発明の既定範囲を満足する１２Ｍｐａの動的弾性率（Ｅ１）を有するベルトコートゴムを使用している。その結果、９４０ｄｔｅｘの線密度を有するナイロンをベルトカバー層の繊維コードとして使用している従来例１の試験用タイヤと比較して、著しく高い高速耐久性を達成している。
【００７８】
一方、実施例９の試験用タイヤは、ベルトカバー層において使用されているコートゴムを、ベルト層において使用されているベルトコートゴムと同一のものに置き換えたことを除き、上記実施例２の試験用タイヤと同じ構成を有する、本発明の更に好ましい態様に係る試験用タイヤである。ベルトカバー層において使用されているコートゴムとベルト層において使用されているベルトコートゴムとを同一のものとした結果、高速耐久性を更に向上させることに成功した。
【００７９】
また、実施例４の試験用タイヤは、上述の表III に記載されているように、ベルトコートゴムを、動的正接損失（ｔａｎδ）が本発明の好ましい態様の既定範囲を満足する（具体的には、０．１４）ものに置き換えたことを除き、実施例２の試験用タイヤと同じ構成を有する、本発明の好ましい態様に係る試験用タイヤであり、上述の実施例２の試験用タイヤと比較しても、更に高レベルの高速耐久性を実現している。
【００８０】
これに対し、実施例１０の試験用タイヤは、ベルトカバー層において使用されているコートゴムを、ベルト層において使用されているベルトコートゴムと同一のものに置き換えたことを除き、上記実施例４の試験用タイヤと同じ構成を有する、本発明の更に好ましい態様に係る試験用タイヤである。ベルトカバー層において使用されているコートゴムとベルト層において使用されているベルトコートゴムとを同一のものとした結果、高速耐久性を著しく向上させることに成功した。
【００８１】
以上の結果から、本発明の好ましい態様に従って、ベルトカバー層を構成するコートゴムの材質をベルトコートゴムの材質と実質的に同じとすることにより、本発明に係る空気入りラジアルタイヤの高速耐久性を更に向上させることが可能であることが明らかとなった。
【００８２】
Ｆ．請求項５に係る態様の検証
Ｆ−１．各種試験用タイヤの製造
当該技術分野において一般的に使用されている製造工程に従って、以下の表VIII及びIXに列挙されている各種ゴム組成物及び各種コードを使用して、以下の表VII に記載されているように各種ベルトカバー層及びベルト層を調製し、共通のタイヤサイズ２０５／６５Ｒ１５を有する各種試験用タイヤを製造した。
【００８３】
【表７】
2006001445.tif 000008
【００８４】
Ｆ−２．各種試験用タイヤに関する各種物性測定
上述の如く製造された各種ベルトカバー層及びベルト層並びに各種試験用タイヤにつき、上述の手順に従って、１）〜５）の各種物性測定を行った。
【００８５】
Ｆ−３．各種試験用タイヤに関する高速耐久性の評価
上述の如く製造された各種試験用タイヤについての各種物性測定１）〜５）の結果もまた、上記表VII に記載されている。これらの測定結果に基づき、各種試験用タイヤの高速耐久性の評価を行った。尚、比較のために、上述の表IIに記載されている実施例３に関するデータも上記表VII に併記した。
【００８６】
実施例３の各試験用タイヤは、上述の表IIに記載されているように、ベルトカバー層において、１６７０ｄｔｅｘの線密度を有する高強度アラミドを繊維コードとして使用し、かつ、ベルト層において、本発明の既定範囲を満足する動的弾性率（Ｅ１）（具体的には、１２ＭＰａ）を有するベルトコートゴムを使用した、本発明に係る試験用タイヤである。カバー剛性及びベルトコートゴムの動的弾性率（Ｅ１）がいずれも本発明の既定範囲を満足しており、その結果、上述の如き高強度アラミドをベルトカバー層において使用するタイヤとして十分に満足のいく高速耐久性を達成することができた。尚、当該試験用タイヤにおいては、ベルトカバー層の最内層コードとベルト層の最外層コードとの間隔を０．２ｍｍとした。
【００８７】
一方、実施例１１の試験用タイヤは、ベルトカバー層の最内層コードとベルト層の最外層コードとの間隔を０．２ｍｍから０．４ｍｍに広げたことを除き、上記実施例３の試験用タイヤと同じ構成を有する、本発明に係る試験用タイヤである。上記実施例３の試験用タイヤと同様に、カバー剛性及びベルトコートゴムの動的弾性率（Ｅ１）がいずれも本発明の既定範囲を満足しているので、良好な高速耐久性を呈してはいるものの、上記の如く、ベルトカバー層の最内層コードとベルト層の最外層コードとの間隔を広げた結果、上記実施例３の試験用タイヤと比較して、高速耐久性が若干低下した。
【００８８】
上述の各種従来例及び実施例において使用されている各種ゴム成分及び各種コードの詳細については、下記の表VIII及びIXを参照されたい。
【００８９】
【表８】
2006001445.tif 000009
【００９０】
【表９】
2006001445.tif 000010
【００９１】
上記結果は、本発明に係る空気入りラジアルタイヤにおいて、高速耐久性の改良効果を十分に発揮させるためには、上述の如く、ベルトカバー層の最内層コードとベルト層の最外層コードとの間隔を０．２ｍｍ以下に規定することが望ましいことを示唆している。